(57)【特許請求の範囲】
【請求項１】
平均粒径５０ｎｍ以下のシリカ微粒子５０〜９８質量％と、シリカ系繊維である補強繊維２〜２０質量％とを含む乾式加圧成形体を相対湿度７０％以上で養生する
ことを特徴とする断熱材の製造方法。
【請求項２】
前記シリカ微粒子間に前記シリカ微粒子の溶出により形成された架橋構造を有する前記断熱材を製造する
ことを特徴とする請求項１に記載された断熱材の製造方法。
【請求項３】
前記乾式加圧成形体は、アルカリ土類金属水酸化物及びアルカリ金属水酸化物の一方又は両方を含む
ことを特徴とする請求項１又は２に記載された断熱材の製造方法。
【請求項４】
前記乾式加圧成形体は、前記シリカ微粒子と前記補強繊維とを含む断熱材原料１００重量部に対して、０．１〜１０重量部の前記アルカリ土類金属水酸化物及び前記アルカリ金属水酸化物の一方又は両方を含む
ことを特徴とする請求項３に記載された断熱材の製造方法。
【請求項５】
請求項１乃至４のいずれかに記載された製造方法により製造された
ことを特徴とする断熱材。
【発明の詳細な説明】
【技術分野】
【０００１】
本発明は、断熱材及びその製造方法に関し、特に、断熱材の強度の向上に関する。
【背景技術】
【０００２】
従来、熱伝導性が低く、断熱性能に優れた断熱材として、低熱伝導性材料であるシリカ微粒子と無機繊維と結合剤とを混合し、プレス成形を行った後、機械加工することによって得られる断熱材があった（例えば、特許文献１，２）。
【先行技術文献】
【特許文献】
【０００３】
【特許文献１】特表平１１−５１３３４９号公報
【特許文献２】特表平１０−５１４９５９号公報
【発明の概要】
【発明が解決しようとする課題】
【０００４】
しかしながら、上記従来技術においては、結合剤を使用するため、例えば、脱脂を行う必要があり、この脱脂によって断熱材の強度が低下するという問題があった。また、結合剤の使用によって環境への負荷が増大する。このように、結合剤を使用する場合には、脱脂等に伴う工程数や所要時間及びエネルギーの増大といった問題があった。
【０００５】
これに対し、結合剤を使用することなく、プレス圧を調整して断熱材の密度を増加させることによって強度を高めることも可能である。しかしながら、この場合、例えば、密度の増加に伴い固体伝熱も増加するため、当該断熱材の断熱性能が低下するという問題があった。
【０００６】
本発明は、上記課題に鑑みて為されたものであって、優れた断熱性能と強度とを兼ね備えた断熱材及びその製造方法を提供することをその目的の一つとする。
【課題を解決するための手段】
【０００７】
上記課題を解決するための本発明の一実施形態に係る断熱材の製造方法は、平均粒径５０ｎｍ以下のシリカ微粒子と補強繊維とを含む乾式加圧成形体を相対湿度７０％以上で養生することを特徴とする。本発明によれば、優れた断熱性能と強度とを兼ね備えた断熱材の製造方法を提供することができる。
【０００８】
また、前記乾式加圧成形体は、結合剤を含まないこととしてもよい。また、前記乾式加圧成形体は、５０〜９８質量％の前記シリカ微粒子と、２〜２０質量％の前記補強繊維と、を含むこととしてもよい。
【０００９】
また、前記乾式加圧成形体は、アルカリ土類金属水酸化物及びアルカリ金属水酸化物の一方又は両方を含むこととしてもよい。この場合、前記乾式加圧成形体は、前記シリカ微粒子と前記補強繊維とを含む断熱材原料１００重量部に対して、０．１〜１０重量部の前記アルカリ土類金属水酸化物及び前記アルカリ金属水酸化物の一方又は両方を含むこととしてもよい。
【００１０】
上記課題を解決するための本発明の一実施形態に係る断熱材は、前記いずれかの製造方法により製造されたことを特徴とする。本発明によれば、優れた断熱性能と強度とを兼ね備えた断熱材を提供することができる。
【００１１】
上記課題を解決するための本発明の一実施形態に係る断熱材は、平均粒径５０ｎｍ以下のシリカ微粒子と補強繊維とを含み、嵩密度が１９０〜６００ｋｇ／ｍ３であり、圧縮強度が０．６５ＭＰａ以上であることを特徴とする。本発明によれば、優れた断熱性能と強度とを兼ね備えた断熱材を提供することができる。
【００１２】
また、前記断熱材は、結合剤を含まないこととしてもよい。また、前記断熱材は、５０〜９８質量％の前記シリカ微粒子と、２〜２０質量％の前記補強繊維と、を含むこととしてもよい。
【００１３】
また、前記断熱材は、前記シリカ微粒子及び前記補強繊維以外に、アルカリ土類金属及びアルカリ金属の一方又は両方を含むこととしてもよい。この場合、前記断熱材は、前記シリカ微粒子と前記補強繊維とを含む断熱材原料１００重量部に対して、０．１〜１０重量部の前記アルカリ土類金属及び前記アルカリ金属の一方又は両方を含むこととしてもよい。また、前記断熱材は、６００℃における熱伝導率が０．０５Ｗ／（ｍ・Ｋ）以下であることとしてもよい。
【発明の効果】
【００１４】
本発明によれば、優れた断熱性能と強度とを兼ね備えた断熱材及びその製造方法を提供することができる。
【図面の簡単な説明】
【００１５】
【図１】本発明の一実施形態に係る断熱材の製造方法の一例に含まれる主な工程を示す説明図である。
【図２】本発明の一実施形態に係る断熱材の製造方法における養生によって断熱材の強度が向上する機構についての説明図である。
【図３】本発明の一実施形態に係る実施例において、養生条件を変えて断熱材の圧縮強度を検討した結果の一例を示す説明図である。
【図４】本発明の一実施形態に係る実施例において得られた断熱材の電子顕微鏡写真の一例を示す説明図である。
【図５】本発明の一実施形態に係る実施例において得られた断熱材のＸ線回折結果の一例を示す説明図である。
【図６】本発明の一実施形態に係る実施例において得られた断熱材について、Ｘ線回折におけるピーク値と圧縮強度との相関関係を示す説明図である。
【図７】本発明の一実施形態に係る実施例において、水酸化カルシウムの添加量を変えて断熱材の圧縮強度を検討した結果の一例を示す説明図である。
【図８】本発明の一実施形態に係る実施例において、養生時間を変えて断熱材の圧縮強度を検討した結果の一例を示す説明図である。
【図９】本発明の一実施形態に係る実施例において、養生温度を変えて断熱材の圧縮強度を検討した結果の一例を示す説明図である。
【図１０】本発明の一実施形態に係る実施例において得られた断熱材の電子顕微鏡写真の他の例を示す説明図である。
【図１１】本発明の一実施形態に係る実施例において、アルカリ土類金属水酸化物の種類を変えて断熱材の圧縮強度を検討した結果の一例を示す説明図である。
【発明を実施するための形態】
【００１６】
以下に、本発明の一実施形態について説明する。なお、本発明は、本実施形態に限られるものではない。
【００１７】
まず、本実施形態に係る断熱材の製造方法（以下、「本方法」という。）について説明する。本方法は、平均粒径５０ｎｍ以下のシリカ微粒子と補強繊維とを含む乾式加圧成形体を相対湿度７０％以上で養生する、断熱材の製造方法である。
【００１８】
図１は、本方法の一例に含まれる主な工程を示す説明図である。図１に示す例において、本方法は、乾式加圧成形体を準備する準備工程Ｓ１と、当該乾式加圧成形体を高湿養生する養生工程Ｓ２と、養生後の当該乾式加圧成形体を乾燥させる乾燥工程Ｓ３と、を含む。
【００１９】
準備工程Ｓ１においては、シリカ微粒子と補強繊維とを含む断熱材原料を準備する。シリカ微粒子は、平均粒径が５０ｎｍ以下のものであれば特に限られず、任意の１種を単独で又は２種以上を任意に組み合わせて使用することができる。
【００２０】
すなわち、シリカ微粒子としては、例えば、気相法で製造された乾式シリカ微粒子（無水シリカ微粒子）や湿式法で製造された湿式シリカ微粒子を使用することができ、中でも乾式シリカ微粒子を好ましく使用することができる。具体的に、例えば、気相法で製造されたフュームドシリカ微粒子を好ましく使用することができ、中でも親水性フュームドシリカ微粒子を好ましく使用することができる。
【００２１】
シリカ微粒子の平均粒径は、より具体的には、例えば、５ｎｍ以上、５０ｎｍ以下とすることができる。シリカ微粒子のシリカ（ＳｉＯ２）含有量は、例えば、９５重量％以上であることが好ましい。シリカ微粒子の２５℃における熱伝導率は、例えば、０．０１Ｗ／（ｍ・Ｋ）以下であることが好ましい。シリカ微粒子のＢＥＴ法による比表面積は、例えば、５０ｍ２／ｇ以上であることが好ましく、より具体的には、例えば、５０ｍ２／ｇ以上、４００ｍ２／ｇ以下とすることができ、より好ましくは１００ｍ２／ｇ以上、３００ｍ２／ｇ以下とすることができる。
【００２２】
補強繊維としては、断熱材を補強できるものであれば特に限られず、無機繊維及び有機繊維の一方又は両方を使用することができる。
【００２３】
無機繊維としては、補強繊維として使用できるものであれば特に限られず、任意の１種を単独で又は２種以上を任意に組み合わせて使用することができる。具体的に、無機繊維としては、例えば、シリカ−アルミナ繊維、シリカ繊維、アルミナ繊維、ジルコニア繊維、ケイ酸アルカリ土類金属塩繊維、ガラス繊維、ロックウール、バサルト繊維からなる群より選択される１種以上を使用することができる。なお、ケイ酸アルカリ土類金属塩繊維は、生体溶解性の無機繊維である。すなわち、無機繊維としては、非生体溶解性無機繊維及び生体溶解性無機繊維の一方又は両方を使用することができる。
【００２４】
無機繊維の４００℃における熱伝導率は、例えば、０．０８Ｗ／（ｍ・Ｋ）以下であることが好ましく、０．０４Ｗ／（ｍ・Ｋ）以下であることがより好ましい。このような低熱伝導性の無機繊維としては、例えば、シリカ−アルミナ繊維やシリカ繊維等のシリカ系繊維を好ましく使用することができる。
【００２５】
無機繊維の繊維長は、例えば、１ｍｍ以上、１０ｍｍ以下であることが好ましく、１ｍｍ以上、７ｍｍ以下であることがより好ましく、３ｍｍ以上、５ｍｍ以下であることが特に好ましい。繊維長が１ｍｍ未満である場合には、無機繊維を適切に配向させることができないことがあり、その結果、断熱材の機械的強度が不足することがある。繊維長が１０ｍｍを超える場合には、成形時の粉体流動性が損なわれて成形性が低下すると共に、密度ムラにより加工性が低下することがある。
【００２６】
無機繊維の平均繊維径は、例えば、１５μｍ以下であることが好ましく、より具体的には、例えば、５μｍ以上、１５μｍ以下であることが好ましい。平均繊維径が１５μｍを超える場合には、無機繊維が折れやすくなることがあり、その結果、断熱材の強度が不足することがある。したがって、無機繊維としては、例えば、繊維長が１ｍｍ以上、１０ｍｍ以下であって、且つ平均繊維径が１５μｍ以下であるものを好ましく使用することができる。
【００２７】
有機繊維としては、補強繊維として使用できるものであれば特に限られず、任意の１種を単独で又は２種以上を任意に組み合わせて使用することができる。具体的に、有機繊維としては、例えば、アラミド繊維、ポリエチレン繊維、ポリプロピレン繊維、ポリオレフィン繊維からなる群より選択される１種以上を使用することができる。
【００２８】
有機繊維の繊維長は、例えば、１ｍｍ以上、１０ｍｍ以下であることが好ましく、２ｍｍ以上、７ｍｍ以下であることがより好ましく、３ｍｍ以上、５ｍｍ以下であることが特に好ましい。繊維長が１ｍｍ未満である場合には、有機繊維を適切に配向させることができないことがあり、その結果、断熱材の機械的強度が不足することがある。繊維長が１０ｍｍを超える場合には、成形時の粉体流動性が損なわれて成形性が低下すると共に、密度ムラにより加工性が低下することがある。
【００２９】
有機繊維の平均繊維径は、例えば、１５μｍ以下であることが好ましく、より具体的には、例えば、５μｍ以上、１５μｍ以下であることが好ましい。平均繊維径が１５μｍを超える場合には、有機繊維が折れやすくなることがあり、その結果、断熱材の強度が不足することがある。したがって、有機繊維としては、例えば、繊維長が１ｍｍ以上、１０ｍｍ以下であって、且つ平均繊維径が１５μｍ以下であるものを好ましく使用することができる。
【００３０】
乾式加圧成形体は、上述したようなシリカ微粒子と補強繊維とを乾式で混合することにより乾式混合物を作製し、次いで、当該乾式混合物を乾式で加圧成形することにより作製することができる。
【００３１】
具体的に、例えば、シリカ微粒子の乾燥粉体と補強繊維の乾燥粉体とを含む断熱材原料を、所定の混合装置を使用して乾式混合し、次いで、得られた乾式混合物を所定の成形型に充填し乾式プレス成形することにより、乾式加圧成形体を作製する。なお、混合及び成形を乾式で行うことにより、湿式の場合に比べて、原料や成形体の管理が容易であり、また、製造に要する時間を効果的に短縮することができる。
【００３２】
乾式加圧成形体は、例えば、５０〜９８質量％のシリカ微粒子と２〜２０質量％の補強繊維とを含むことができ、６５〜８０質量％のシリカ微粒子と５〜１８質量％の補強繊維とを含むことができる。補強繊維の含有量が２質量％未満の場合には、断熱材の強度が不足することがある。補強繊維の含有量が２０質量％を超える場合には、成形時の粉体流動性が損なわれて成形性が低下すると共に、密度ムラにより加工性が低下することがある。
【００３３】
また、乾式加圧成形体は、シリカ微粒子及び補強繊維のみを含む場合には、例えば、８０〜９８質量％のシリカ微粒子と２〜２０質量％の補強繊維とを合計が１００質量％となるように含むことができ、好ましくは８２〜９８質量％のシリカ微粒子と２〜１８質量％の補強繊維とを合計が１００質量％となるように含むことができ、より好ましくは８５〜９７質量％のシリカ微粒子と３〜１５質量％の補強繊維とを合計が１００質量％となるように含むことができる。補強繊維の含有量が２質量％未満の場合には、断熱材の強度が不足することがある。補強繊維の含有量が２０質量％を超える場合には、成形時の粉体流動性が損なわれて成形性が低下すると共に、密度ムラにより加工性が低下することがある。
【００３４】
また、乾式加圧成形体は、結合剤を含まないものとすることができる。すなわち、本方法においては、後述する養生処理によって断熱材の強度を効果的に向上させることができるため、結合剤を使用する必要がない。この場合、乾式加圧成形体は、水ガラス接着剤等の無機結合剤や、樹脂等の有機結合剤といった、従来使用されていた結合剤を実質的に含有しない。したがって、結合剤の使用に伴う従来の問題を確実に回避することができる。また、この場合、乾式加圧成形は、特に制限はないが、例えば、５℃以上、６０℃以下の温度で行うことができる。
【００３５】
また、乾式加圧成形体は、アルカリ土類金属水酸化物及びアルカリ金属水酸化物の一方又は両方を含むこともできる。アルカリ土類金属水酸化物は、強塩基として使用することができるものであれば特に限られず、任意の１種を単独で又は２種以上を任意に組み合わせて使用することができる。具体的に、アルカリ土類金属水酸化物としては、例えば、水酸化カルシウム、水酸化マグネシウム、水酸化ストロンチウム及び水酸化バリウムからなる群より選択される１種以上を使用することができ、中でも水酸化カルシウムを好ましく使用することができる。
【００３６】
アルカリ金属水酸化物は、強塩基として使用することができるものであれば特に限られず、任意の１種を単独で又は２種以上を任意に組み合わせて使用することができる。具体的に、アルカリ金属水酸化物としては、例えば、水酸化ナトリウム、水酸化カリウム及び水酸化リチウムからなる群より選択される１種以上を使用することができる。
【００３７】
乾式加圧成形体は、例えば、シリカ微粒子と補強繊維とを含む断熱材原料１００重量部に対して、０．１〜１０重量部のアルカリ土類金属水酸化物及びアルカリ金属水酸化物の一方又は両方を含むことができる。すなわち、この場合、乾式加圧成形体は、０．１〜１０重量部のアルカリ土類金属水酸化物又はアルカリ金属水酸化物を含むことができ、また、アルカリ土類金属水酸化物とアルカリ金属水酸化物とを合計で０．２〜２０重量部含むこともできる。アルカリ土類金属水酸化物及びアルカリ金属水酸化物の一方又は両方の含有量は、さらに、例えば、１〜７重量部とすることができ、２〜５重量部とすることもできる。
【００３８】
そして、乾式加圧成形体は、シリカ微粒子の乾燥粉体と、補強繊維の乾燥粉体と、アルカリ土類金属水酸化物及びアルカリ金属水酸化物の一方又は両方の乾燥粉体と、を乾式混合し、次いで、得られた乾式混合物を乾式加圧成形することにより作製することができる。
【００３９】
また、乾式加圧成形体は、さらに他の成分を含むこともできる。すなわち、乾式加圧成形体は、例えば、輻射散乱材を含むこともできる。輻射散乱材は、輻射による伝熱を低減することのできるものであれば特に限られず、任意の１種を単独で又は２種以上を任意に組み合わせて使用することができる。
【００４０】
具体的に、輻射散乱材としては、例えば、炭化珪素、ジルコニア及びチタニアからなる群より選択される１種以上を使用することができる。また、輻射散乱材は、例えば、平均粒径が５０μｍ以下、より具体的には１〜５０μｍであることが好ましく、また、１μm以上の波長の光に対する比屈折率が１．２５以上であることが好ましい。
【００４１】
輻射散乱材を使用する場合、乾式加圧成形体は、例えば、５０〜９３質量％のシリカ微粒子と、２〜２０質量％の補強繊維と、５〜４０質量％の輻射散乱材と、を含むことができ、より好ましくは６５〜８０質量％のシリカ微粒子と、５〜１８質量％の補強繊維と、１５〜３０質量％の輻射散乱材と、を含むことができる。
【００４２】
続く養生工程Ｓ２においては、準備工程Ｓ１で準備された乾式加圧成形体を、相対湿度７０％以上という高湿度で養生する。養生における相対湿度は、例えば、７５％以上とすることができ、８０％以上とすることができ、８５％以上とすることもできる。さらに、養生は、８５％より高い相対湿度で行うこともできる。
【００４３】
養生は、乾式加圧成形体を上述のような高湿度の環境下で所定時間保持することにより行う。具体的に、例えば、温度及び湿度が所定値に設定された恒温恒湿器の内部や、到達温度が所定値に設定されたオートクレーブの内部に乾式加圧成形体を載置し、所定時間放置することにより、当該乾式加圧成形体を高湿養生することができる。
【００４４】
養生を行う温度は、当該養生の効果が得られる範囲で任意に設定することができる。具体的に、養生温度は、例えば、４０℃以上とすることができ、６０℃以上とすることが好ましく、８０℃以上とすることがより好ましく、９０℃以上とすることが特に好ましい。養生温度を高めることによって、効果が得られるまでの養生時間を短縮することができる。養生温度の上限は特に限られないが、例えば、９５℃以下とすることができる。なお、乾式加圧成形体がアルカリ土類金属水酸化物を含有する場合、養生温度は、１００℃以下又は１００℃未満とすることが好ましいことがある。また、養生温度は、例えば、４０℃未満とすることもできる。
【００４５】
また、養生は、加圧条件下で行うこともできる。この場合、養生温度は、養生の効果が得られる範囲で任意に設定することができる。具体的に、加圧条件下での養生温度は、例えば、１００〜２００℃とすることができ、１２０〜１７０℃とすることもできる。こうした加圧条件下で養生を行うことにより、効果が得られるまでの養生時間を短縮することが期待される。
【００４６】
養生を行う時間は、当該養生の効果が得られる範囲で任意に設定することができる。具体的に、養生時間は、例えば、２時間以上とすることができ、６時間以上とすることが好ましい。養生時間を長くすることによって、養生の効果を高めることができる。
【００４７】
より具体的に、乾式加圧成形体がアルカリ土類金属水酸化物及びアルカリ金属水酸化物のいずれも含まない場合には、養生時間は、長いことが好ましい。また、乾式加圧成形体が比較的少ない量（例えば、シリカ微粒子と補強繊維とを含む断熱材原料１００重量部に対して、０．１〜２重量部）のアルカリ土類金属水酸化物及びアルカリ金属水酸化物の一方又は両方を含む場合には、養生時間は、６時間以上、１００時間以下とすることが好ましい。また、乾式加圧成形体が比較的多い量（例えば、シリカ微粒子と補強繊維とを含む断熱材原料１００重量部に対して、２重量部を超え、２０重量部以下）のアルカリ土類金属水酸化物及びアルカリ金属水酸化物の一方又は両方を含む場合には、養生時間は、１２時間以下とすることが好ましく、６時間以下とすることがより好ましい。
【００４８】
なお、養生の条件は、上述の例に限られず、当該養生の効果が得られる範囲で任意に設定することができる。すなわち、養生条件は、例えば、本方法により製造される断熱材の強度（例えば、圧縮強度）や熱伝導率が、後述するような所定の範囲となるよう適宜調節することができる。また、例えば、養生時間は、上記の例に限られず、温度や湿度等の他の養生条件に応じて適宜決定することができる。
【００４９】
続く乾燥工程Ｓ３においては、養生工程Ｓ２において養生された乾式加圧成形体を乾燥させる。すなわち、乾燥工程Ｓ３においては、養生時に乾式加圧成形体に浸み込んだ、蒸気に由来する水分を除去する。乾燥の方法は、乾式加圧成形体から不要な水分を除去できる方法であれば特に限られない。すなわち、例えば、乾式加圧成形体を１００℃以上の温度で保持することにより、当該乾式加圧成形体を効率よく乾燥させることができる。
【００５０】
本方法においては、こうして、最終的に、養生及び乾燥後の乾式加圧成形体を、断熱材として得る。本方法によれば、優れた断熱性能と強度とを兼ね備えた断熱材を製造することができる。すなわち、本方法によれば、密度を高めることなく、断熱材の強度を効果的に向上させることができる。また、本方法によれば、結合剤を使用することなく、十分な強度を備えた断熱材を製造することができる。
【００５１】
図２は、本方法における高湿養生によって断熱材の強度が向上する機構についての説明図である。ここでは、図２に示すように、乾式加圧成形体に含まれるシリカ微粒子のうち、隣接する２つのシリカ微粒子Ｐ１，Ｐ２に着目して説明する。高湿養生によって断熱材の強度が向上する機構としては、次のようなことが考えられる。
【００５２】
すなわち、まず、養生前の乾式加圧成形体に含まれるシリカ微粒子Ｐ１，Ｐ２間には、図２Ａに示すように、極めて微細な空隙Ｖ（例えば、数ｎｍ程度の超微細孔）が形成されている。次に、この乾式加圧成形体を高湿度雰囲気下に保持する養生を開始すると、図２Ｂに示すように、水蒸気の毛管凝縮によって、シリカ微粒子Ｐ１，Ｐ２間に凝縮した水を主成分とする液体からなる架橋構造Ｂが形成される。
【００５３】
さらに、乾式加圧成形体を高湿度雰囲気下で保持し続けると、図２Ｃに矢印で示すように、シリカ微粒子Ｐ１，Ｐ２からシリカが溶出し、当該シリカ微粒子Ｐ１，Ｐ２間に当該溶出したシリカを含む架橋構造Ｂが形成される。なお、シリカの溶出反応としては、次のようなケイ酸塩反応が考えられる：「ＳｉＯ２＋２Ｈ２Ｏ→Ｈ４ＳｉＯ４→Ｈ＋＋Ｈ３ＳiＯ４−」。
【００５４】
そして、養生後の乾式加圧成形体を乾燥することにより、シリカ微粒子Ｐ１，Ｐ２間に形成された架橋構造Ｂが硬化される。このような架橋構造Ｂの形成によって断熱材の強度を効果的に高めることができる。なお、シリカ微粒子と補強繊維との間にも同様の架橋構造が形成される。
【００５５】
また、乾式加圧成形体がアルカリ土類金属水酸化物及びアルカリ金属水酸化物の一方又は両方を含有する場合には、上述のような強度向上を促進することができ、養生時間を効果的に短縮することができる。これは、アルカリ土類金属水酸化物又はアルカリ金属水酸化物の存在により、乾式加圧成形体内部において、シリカ微粒子Ｐ１，Ｐ２からのシリカ溶出に適した塩基性の高い環境が形成されるためと考えられる。
【００５６】
すなわち、アルカリ土類金属水酸化物又はアルカリ金属水酸化物といった強塩基の使用によって、養生におけるシリカ微粒子Ｐ１，Ｐ２からのシリカの溶出が促進され、その結果、短時間で断熱材の強度向上を達成できると考えられる。なお、この場合、シリカ微粒子Ｐ１，Ｐ２間には、シリカに加えてアルカリ土類金属及びアルカリ金属の一方又は両方を含有する架橋構造Ｂが形成されることとなる。
【００５７】
本実施形態に係る断熱材（以下、「本断熱材」という。）は、このような本方法により好ましく製造することができる。本断熱材は、比較的低い密度で、十分な強度を備えることができる。すなわち、本断熱材は、例えば、平均粒径５０ｎｍ以下のシリカ微粒子と補強繊維とを含み、嵩密度が１９０〜６００ｋｇ／ｍ３であり、圧縮強度が０．６５ＭＰａ以上である断熱材とすることができる。
【００５８】
本断熱材の嵩密度は、例えば、１９０〜４５０ｋｇ／ｍ３とすることもでき、１９０〜３００ｋｇ／ｍ３とすることもできる。本断熱材の圧縮強度は、例えば、０．７ＭＰａ以上とすることもでき、０．７５ＭＰａ以上とすることもできる。なお、圧縮強度は、所定の圧縮試験装置、例えば、市販の万能試験装置（テンシロン  ＲＴＣ−１１５０Ａ、株式会社オリエンテック）を用いて測定することができる。具体的に、例えば、寸法３０ｍｍ×３０ｍｍ×１５ｍｍに加工した試験片のプレス面（３０ｍｍ×３０ｍｍ）に対して垂直方向に荷重を負荷し、当該試験片が破壊したときの荷重（ＭＰａ）を圧縮強度として得る。この圧縮強度は、本断熱材が板状である場合、その厚さ方向における圧縮強度（すなわち、長手方向に延びる面積の最も大きな一対の面を圧縮した時の破断強度）として評価することができる。
【００５９】
本断熱材は、例えば、５０〜９８質量％のシリカ微粒子と２〜２０質量％の補強繊維とを含むことができ、６５〜８０質量％のシリカ微粒子と５〜１８質量％の補強繊維とを含むことができる。補強繊維の含有量が２質量％未満の場合には、本断熱材の強度が不足することがある。補強繊維の含有量が２０質量％を超える場合には、成形時の粉体流動性が損なわれて成形性が低下すると共に、密度ムラにより加工性が低下することがある。
【００６０】
また、本断熱材は、シリカ微粒子及び補強繊維のみを含む場合には、例えば、８０〜９８質量％のシリカ微粒子と２〜２０質量％の補強繊維とを合計が１００質量％となるように含むことができ、好ましくは８２〜９８質量％のシリカ微粒子と２〜１８質量％の補強繊維とを合計が１００質量％となるように含むことができ、より好ましくは８５〜９７質量％のシリカ微粒子と３〜１５質量％の補強繊維とを合計が１００質量％となるように含むことができる。補強繊維の含有量が２質量％未満の場合には、断熱材の強度が不足することがある。補強繊維の含有量が２０質量％を超える場合には、成形時の粉体流動性が損なわれて成形性が低下すると共に、密度ムラにより加工性が低下することがある。
【００６１】
また、本断熱材は、結合剤を含まないものとすることができる。すなわち、本断熱材は、上述のとおり、養生によって十分な強度を達成できるため、結合剤を使用する必要がない。この場合、本断熱材は、水ガラス接着剤等の無機結合剤や、樹脂等の有機結合剤といった、従来使用されていた結合剤を実質的に含有しない。したがって、結合剤の使用に伴う従来の問題を確実に回避することができる。
【００６２】
また、本断熱材は、シリカ微粒子及び補強繊維以外に、アルカリ土類金属及びアルカリ金属の一方又は両方を含むことができる。すなわち、本断熱材は、養生で使用されたアルカリ土類金属水酸化物及びアルカリ金属水酸化物の一方又は両方に由来する金属を含むことができる。
【００６３】
具体的に、本断熱材は、例えば、カルシウム、マグネシウム、ストロンチウム及びバリウムからなる群より選択される１種以上を含むことができ、中でもカルシウムを含むことが好ましい。また、本断熱材は、例えば、ナトリウム、カリウム及びリチウムからなる群より選択される１種以上を含むことができる。
【００６４】
本断熱材は、例えば、シリカ微粒子と補強繊維とを含む断熱材原料１００重量部に対して、０．１〜１０重量部のアルカリ土類金属及びアルカリ金属の一方又は両方を含むことができる。すなわち、この場合、本断熱材は、例えば、０．１〜１０重量部のアルカリ土類金属又はアルカリ金属を含むことができ、また、アルカリ土類金属とアルカリ金属とを合計で０．２〜２０重量部含むことができる。アルカリ土類金属及びアルカリ金属の一方又は両方の含有量は、さらに、例えば、１〜７重量部とすることができ、２〜５重量部とすることもできる。
【００６５】
また、本断熱材は、さらに他の成分を含むこともできる。すなわち、本断熱材は、例えば、輻射散乱材を含むこともできる。輻射散乱材は、輻射による伝熱を低減することのできるものであれば特に限られず、任意の１種を単独で又は２種以上を任意に組み合わせて使用することができる。
【００６６】
具体的に、輻射散乱材としては、例えば、炭化珪素、ジルコニア及びチタニアからなる群より選択される１種以上を使用することができる。また、輻射散乱材は、例えば、平均粒径が５０μｍ以下、より具体的には１〜５０μｍであることが好ましく、また、１μm以上の波長の光に対する比屈折率が１．２５以上であることが好ましい。
【００６７】
輻射散乱材を使用する場合、本断熱材は、例えば、５０〜９３質量％のシリカ微粒子と、２〜２０質量％の補強繊維と、５〜４０質量％の輻射散乱材と、を含むことができ、より好ましくは６５〜８０質量％のシリカ微粒子と、５〜１８質量％の補強繊維と、１５〜３０質量％の輻射散乱材と、を含むことができる。
【００６８】
また、本断熱材は、優れた断熱性能を備えることができる。すなわち、本断熱材は、従来のように密度を高めることなく十分な強度を達成しているため、固体伝熱の増加による断熱性能の低下を効果的に回避することができている。具体的に、本断熱材は、６００℃における熱伝導率が０．０５Ｗ／（ｍ・Ｋ）以下である断熱材とすることができる。本断熱材の６００℃における熱伝導率は、好ましくは０．０４Ｗ／（ｍ・Ｋ）以下とすることもできる。
【００６９】
なお、本断熱材は、平均粒径５０ｎｍ以下のシリカ微粒子の一次粒子が、分子間力等により会合して二次粒子を形成し、当該二次粒子が補強繊維間に散在した構造を有している。そして、本断熱材は、シリカ微粒子の使用によって、その内部に、空気分子の平均自由行程よりも小さいナノポア構造を保持することで、低温域から高温域までの幅広い温度範囲で優れた断熱性能を発揮することができる。
【００７０】
また、本断熱材は、高湿養生で形成された特有の構造を有するものとすることができる。すなわち、本断熱材は、例えば、平均粒径５０ｎｍ以下のシリカ微粒子と補強繊維とを含み、当該シリカ微粒子間にシリカを含む架橋構造が形成されている断熱材とすることができる。この架橋構造は、上述したように、水蒸気の毛管凝縮により形成され、シリカ微粒子から溶出したシリカを含むものである。
【００７１】
また、この架橋構造は、アルカリ土類金属及びアルカリ金属の一方又は両方を含むこともできる。すなわち、この場合、架橋構造は、上述したように、養生時に使用されたアルカリ土類金属水酸化物及びアルカリ金属水酸化物の一方又は両方に由来する、アルカリ土類金属及びアルカリ金属の一方又は両方を含む。
【００７２】
また、本断熱材は、ケイ酸カルシウムを含むことができる。すなわち、例えば、本断熱材が、水酸化カルシウムを添加した高湿養生を経て製造された場合には、当該本断熱材の内部において、シリカ微粒子から溶出したシリカ成分と当該水酸化カルシウムとの化学反応により、ケイ酸カルシウムが生成され得る。このため、本断熱材は、シリカ微粒子間に形成された架橋構造又はその他の部分に、高湿養生により生成されたケイ酸カルシウムを含み得る。
【００７３】
このように、本断熱材は、比較的低い密度で、優れた断熱性能と高い強度を兼ね備えることができる。したがって、本断熱材は、例えば、加工を要する一般工業炉用断熱材や、燃料電池の改質器用の断熱材として好ましく利用することができる。
【００７４】
次に、本実施形態に係る具体的な実施例について説明する。
【実施例１】
【００７５】
［断熱材の製造］平均１次粒子径が約１３ｎｍで、熱伝導率（２５℃）が０．０１Ｗ／（ｍ・Ｋ）の無水シリカ微粒子（親水性フュームドシリカ微粒子）と、平均繊維径１０μｍ、平均繊維長３ｍｍの耐熱性ガラス繊維と、を含む乾式加圧成形体を作製した。
【００７６】
すなわち、９０質量％のシリカ微粒子及び１０質量％のガラス繊維を含む断熱材原料１００重量部と、０、１、３、５又は１０重量部の水酸化カルシウム（試薬１級、和光純薬工業株式会社）と、を混合装置に投入し、乾式混合した。
【００７７】
そして、得られた乾式混合粉体から、乾式プレス成形により、１００ｍｍ×１５０ｍｍ×厚さ１５ｍｍの板状の乾式成形体を作製した。具体的に、まず、乾式混合粉体を、所定の脱気機構が付属した成形型に適量充填した。そして、所望の嵩密度が得られるように、乾式プレス成形を行った。すなわち、乾式プレス成形においては、乾式成形体の嵩密度が２５０ｋｇ／ｍ３となるようにプレス圧を調節した。成形後は、乾式加圧成形体を速やかに成形型から取り出した。
【００７８】
次に、乾式成形体を、温度８０℃、相対湿度９０％の恒温恒湿器内で３〜４００時間保持することにより、又は温度１７０℃のオートクレーブ内で６時間保持することにより、高湿養生を行った。そして、養生後の乾式成形体を１０５℃で乾燥し、断熱材を得た。
【００７９】
［圧縮強度の評価］各断熱材の圧縮強度を、万能試験装置（テンシロン  ＲＴＣ−１１５０Ａ、株式会社オリエンテック）を用いて測定した。すなわち、寸法３０ｍｍ×３０ｍｍ×１５ｍｍに加工した試験片のプレス面（３０ｍｍ×３０ｍｍ）に対して垂直方向に荷重を負荷し、当該試験片が破壊したときの荷重を圧縮強度（ＭＰａ）とした。
【００８０】
図３には、各断熱材の製造条件と圧縮強度とを対応させて示す。養生された断熱材の圧縮強度は、養生されていない断熱材の圧縮強度（０．２５ＭＰａ）に比べて、顕著に増加した。
【００８１】
すなわち、水酸化カルシウムを添加せず（０重量部）、８０℃、９０ＲＨ％で養生した場合には、養生時間が増加するに従って圧縮強度が向上した。具体的に、圧縮強度は、３時間の養生により０．４０ＭＰａまで増加し、４００時間の養生により１．０８ＭＰａに達した。
【００８２】
また、水酸化カルシウムを添加せず、オートクレーブで養生した場合（０重量部、Ａ／Ｃ）には、６時間養生された断熱材の圧縮強度は、０．９７ＭＰａであった。なお、図３には示していないが、水酸化カルシウムを添加せず、１２０℃又は２００℃のオートクレーブで養生した場合にも、６時間の養生によって、同様の圧縮強度の増加が確認された。
【００８３】
また、水酸化カルシウムを添加した場合には、水酸化カルシウムを添加しない場合に比べて、より短時間で圧縮強度を高めることができた。また、水酸化カルシウムの添加量の増加に伴って、より短時間で圧縮強度を高めることができる傾向が確認された。
【００８４】
すなわち、１重量部の水酸化カルシウムを添加して、８０℃、９０ＲＨ％で養生した場合には、圧縮強度は、３時間の養生により０．８３ＭＰａまで増加し、４８時間の養生により１．１３ＭＰａに達した。
【００８５】
３重量部の水酸化カルシウムを添加して、８０℃、９０ＲＨ％で養生した場合には、圧縮強度は、３時間の養生により０．８９ＭＰａまで増加し、６時間の養生により１．０３ＭＰａに達した。
【００８６】
５重量部の水酸化カルシウムを添加して、８０℃、９０ＲＨ％で養生した場合には、圧縮強度は、３時間の養生により０．９１ＭＰａまで増加し、６時間の養生により１．０８ＭＰａに達した。
【００８７】
１０重量部の水酸化カルシウムを添加して、８０℃、９０ＲＨ％で養生した場合には、圧縮強度は、３時間の養生により０．９３ＭＰａに達した。
【００８８】
一方、水酸化カルシウムを添加して、オートクレーブで養生した場合（１〜１０重量部、Ａ／Ｃ）には、８０℃、９０ＲＨ％で養生した場合に比べて、圧縮強度の増加の程度は低かった。
【００８９】
［電子顕微鏡観察］図４には、水酸化カルシウムを添加せず且つ養生することなく製造された断熱材（図４Ａ及びＢ）と、３重量部の水酸化カルシウムを添加し且つ８０℃、９０ＲＨ％で２４時間養生して製造された断熱材（図４Ｃ及びＤ）と、のそれぞれを走査型電子顕微鏡（ＳＥＭ）で観察した結果の一例を示す。
【００９０】
図４Ａに示すように、水酸化カルシウムを添加せず且つ養生していない断熱材の表面には、凹凸が明確に観察されたのに対し、図４Ｃに示すように、水酸化カルシウムを添加し且つ養生した断熱材の表面は、比較的平坦となっていた。これは、図４Ａに示す断熱材においては、各々のシリカ微粒子が単に凝集しているだけであるのに対し、図４Ｃに示す断熱材においては、シリカ微粒子から溶出したシリカ成分によってシリカ微粒子間に架橋構造が形成され、その結果、内部構造が緻密化されたためと考えられた。
【００９１】
また、図４Ｂに示すように、水酸化カルシウムを添加せず且つ養生していない断熱材の表面においては、シリカ微粒子の境界がぼやけて観察されたのに対し、図４Ｄに示すように、水酸化カルシウムを添加し且つ養生した断熱材の表面においては、シリカ微粒子の境界が明瞭に観察された。これは、図４Ｄに示す断熱材においては、シリカ微粒子から溶出したシリカ成分によってシリカ微粒子間に架橋構造が形成された結果、導電性が高められ、電子線をより高い感度で検出できたためと考えられた。
【００９２】
［Ｘ線回折］水酸化カルシウムが３、５又は１０重量部添加され、８０℃、９０ＲＨ％で０〜２４時間養生され又はオートクレーブで６時間養生された断熱材の各々について、Ｘ線回折（ＸＲＤ）により、養生時間の増加に伴う、水酸化カルシウムの含有量及びケイ酸カルシウムの形成量の変化を解析した。
【００９３】
図５には、水酸化カルシウムを３重量部添加して製造された断熱材のＸＲＤ測定結果の一例を示す。図５Ａ，Ｂは、養生していない断熱材、図５Ｃ，Ｄは２４時間養生した断熱材の測定結果をそれぞれ示す。図５Ａ〜Ｄに示すように、養生によって、水酸化カルシウム（Ｃａ（ＯＨ）２）のピークが消失し、新たにケイ酸カルシウム（ＣＳＨ）のピークが現れた。
【００９４】
図６には、各断熱材について、養生時間と、水酸化カルシウム（Ｃａ（ＯＨ）２）及びケイ酸カルシウム（ＣＳＨ）のＸＲＤピーク値と、圧縮強度と、を対応付けて示す。図６Ａは水酸化カルシウムが３重量部添加された断熱材、図６Ｂは水酸化カルシウムが５重量部添加された断熱材、図６Ｃは水酸化カルシウムが１０重量部添加された断熱材についての結果をそれぞれ示す。
【００９５】
図６Ａ〜Ｃに示すように、養生時間の増加に伴って、水酸化カルシウムの含有量が減少し、これに伴い圧縮強度が増加する傾向が見られた。すなわち、水酸化カルシウムの消費量が増加するにつれて、断熱材の圧縮強度が増加する傾向が見られた。
【００９６】
また、養生時間の増加に伴って、ケイ酸カルシウムの新たな生成により、ケイ酸カルシウムの含有量が増加した。ただし、水酸化カルシウムが消費し尽くされた後は、ケイ酸カルシウムの含有量は増加するものの、圧縮強度は低下する傾向が見られた。
【００９７】
すなわち、ケイ酸カルシウムの含有量と、断熱材の圧縮強度の増加と、の間には必ずしも相関は認められず、むしろケイ酸カルシウムの含有量が増加するにつれて圧縮強度が低下する傾向が見られた。
【実施例２】
【００９８】
［断熱材の製造］上述の実施例１で使用したシリカ微粒子及びガラス繊維に加え、平均粒子径３μｍの炭化珪素をさらに含む乾式加圧成形体を作製した。
【００９９】
すなわち、７５質量％のシリカ微粒子、５質量％のガラス繊維及び２０質量％の炭化珪素を含む断熱材原料１００重量部と、０、３、５又は１０重量部の水酸化カルシウムと、を混合装置に投入し、乾式混合した。
【０１００】
得られた乾式混合粉体から、乾式プレス成形により、１００ｍｍ×１５０ｍｍ×厚さ１５ｍｍの板状の乾式成形体を作製した。乾式プレス成形においては、乾式成形体の嵩密度が２４０、２６０、２８０又は３００ｋｇ／ｍ３となるようにプレス圧を調節した。
【０１０１】
次に、水酸化カルシウムを含む乾式成形体を、温度８０℃、相対湿度９０％の恒温恒湿器内で８時間保持することにより高湿養生を行った。そして、養生後の乾式成形体を１０５℃で乾燥し、断熱材を得た。また、水酸化カルシウムを含まない乾式加圧成形体については養生を行わなかった。
【０１０２】
［圧縮強度及び熱伝導率の評価］各断熱材の圧縮強度を上述の実施例１と同様に測定した。また、各断熱材の２００、４００又は６００℃における熱伝導率を周期加熱法にて測定した。すなわち、試験体内に温度波を伝播させ、その伝播時間から熱拡散率を測定した。そして、この熱拡散率と、別途測定した比熱及び密度と、から熱伝導率を算出した。なお、温度波としては、温度振幅が約４℃、周期が約１時間である温度の波を使用した。また、試験体内の二つの地点を温度波が通過するのに要する時間を伝播時間とした。
【０１０３】
図７には、水酸化カルシウムの添加量、嵩密度、圧縮強度及び熱伝導率を対応させて示す。なお、嵩密度は、重量と体積から算出した。すなわち、試験体の実寸法から体積を算出し、当該試験体の重量を当該体積で除した値を当該試験体の嵩密度とした。
【０１０４】
図７に示すように、水酸化カルシウムを添加した養生により、断熱材の圧縮強度が増加することが示された。また、嵩密度を一定にした場合の圧縮強度は、水酸化カルシウムの添加量が３重量部である場合に最も高かった。また、養生の有無によって熱伝導率に大きな変化は見られなかった。
【実施例３】
【０１０５】
［断熱材の製造］上述の実施例２と同様に、シリカ微粒子と、ガラス繊維と、炭化珪素と、を含む乾式加圧成形体を作製した。すなわち、７５質量％のシリカ微粒子、５質量％のガラス繊維及び２０質量％の炭化珪素を含む断熱材原料１００重量部と、０又は３重量部の水酸化カルシウムと、を混合装置に投入し、乾式混合した。
【０１０６】
得られた乾式混合粉体から、乾式プレス成形により、１００ｍｍ×１５０ｍｍ×厚さ１５ｍｍの板状の乾式成形体を作製した。乾式プレス成形においては、乾式成形体の嵩密度が２４０、２６０、２８０又は３００ｋｇ／ｍ３となるようにプレス圧を調節した。
【０１０７】
次に、水酸化カルシウムを含有する乾式成形体を、温度８０℃、相対湿度９０％の恒温恒湿器内で０〜２４時間保持することにより高湿養生を行った。そして、養生後の乾式成形体を１０５℃で乾燥し、断熱材を得た。また、水酸化カルシウムを含まない乾式加圧成形体については養生を行わなかった。
【０１０８】
［圧縮強度の評価］各断熱材の圧縮強度を上述の実施例１と同様に測定した。図８には、水酸化カルシウムの添加量、養生時間、嵩密度及び圧縮強度を対応させて示す。
【０１０９】
図８に示すように、養生した断熱材の圧縮強度（水酸化カルシウム３重量部添加、養生１〜２４時間）は、養生しない場合（水酸化カルシウム添加なし又は３重量部添加、養生０時間）に比べて、顕著に増加した。
【０１１０】
また、３重量部の水酸化カルシウムを添加した場合には、養生時間を増加させることで、圧縮強度が増加する傾向が見られた。なお、３重量部の水酸化カルシウムを添加し且つ養生しない場合には、水酸化カルシウムを添加せず養生しない場合よりも圧縮強度が低下した。
【実施例４】
【０１１１】
［断熱材の製造］上述の実施例２と同様に、シリカ微粒子と、ガラス繊維と、炭化珪素と、を含む乾式加圧成形体を作製した。すなわち、７５質量％のシリカ微粒子、５質量％のガラス繊維及び２０質量％の炭化珪素を含む断熱材原料１００重量部と、３重量部の水酸化カルシウムと、を混合装置に投入し、乾式混合した。
【０１１２】
得られた乾式混合粉体から、乾式プレス成形により、１００ｍｍ×１５０ｍｍ×厚さ１５ｍｍの板状の乾式成形体を作製した。乾式プレス成形においては、乾式成形体の嵩密度が２４０、２６０又は２８０ｋｇ／ｍ３となるようにプレス圧を調節した。
【０１１３】
次に、乾式成形体を、温度４０、６０又は８０℃、相対湿度９０％の恒温恒湿器内で２４時間保持することにより高湿養生を行った。そして、養生後の乾式成形体を１０５℃で乾燥し、断熱材を得た。また、水酸化カルシウムを添加せず且つ養生をすることなく製造された断熱材も準備した。
【０１１４】
［圧縮強度の評価］各断熱材の圧縮強度を上述の実施例１と同様に測定した。図９には、養生温度、嵩密度及び圧縮強度を対応させて示す。図９に示すように、４０℃以上の温度で養生することにより、圧縮強度が顕著に増加した。また、養生温度が高いほど、圧縮強度はより顕著に増加した。
【０１１５】
［電子顕微鏡観察］図１０には、水酸化カルシウムを添加せず養生することにより製造された断熱材（図１０Ａ）と、３重量部の水酸化カルシウムを添加し且つ４０℃、９０ＲＨ％で２４時間養生することにより製造された断熱材（図１０Ｂ）と、のそれぞれを走査型電子顕微鏡で観察した結果の一例を示す。
【０１１６】
図１０Ａ及びＢに示すように、水酸化カルシウムを添加せず養生した断熱材の表面（図１０Ａ）に比べて、水酸化カルシウムを添加して養生した断熱材の表面（図１０Ｂ）は、より平滑化されていた。これは、図１０Ｂに示す断熱材においては、水酸化カルシウムの添加によってシリカ微粒子からのシリカ成分の溶出が促進され、その結果、内部構造がより緻密化されたためと考えられた。
【実施例５】
【０１１７】
［断熱材の製造］上述の実施例２と同様に、シリカ微粒子と、ガラス繊維と、炭化珪素と、を含む乾式加圧成形体を作製した。すなわち、７５質量％のシリカ微粒子、５質量％のガラス繊維及び２０質量％の炭化珪素を含む断熱材原料１００重量部と、０又は３重量部の水酸化カルシウム又は水酸化マグネシウムと、を混合装置に投入し、乾式混合した。
【０１１８】
得られた乾式混合粉体から、乾式プレス成形により、１００ｍｍ×１５０ｍｍ×厚さ１５ｍｍの板状の乾式成形体を作製した。乾式プレス成形においては、乾式成形体の嵩密度が２４０、２６０又は２８０ｋｇ／ｍ３となるようにプレス圧を調節した。
【０１１９】
次に、乾式成形体を、温度８０℃、相対湿度９０％の恒温恒湿器内で２４時間保持することにより高湿養生を行った。そして、養生後の乾式成形体を１０５℃で乾燥し、断熱材を得た。また、水酸化物を添加せず且つ養生することなく製造された断熱材も準備した。
【０１２０】
［圧縮強度の評価］各断熱材の圧縮強度を上述の実施例１と同様に測定した。図１１には、添加した水酸化物の種類、嵩密度及び圧縮強度を対応させて示す。
【０１２１】
図１１に示すように、水酸化物を添加することなく養生することにより圧縮強度が顕著に増加し、水酸化カルシウムを添加して養生することにより、圧縮強度がより顕著に増加した。また、水酸化マグネシウムを添加して養生することによっても、水酸化物を添加せず且つ養生しない場合に比べて圧縮強度が増加した。
【符号の説明】
【０１２２】
Ｓ１  準備工程、Ｓ２  養生工程、Ｓ３  乾燥工程。
【図１】
0005591513.tif 000002
【図２】
0005591513.tif 000003
【図３】
0005591513.tif 000004
【図５】
0005591513.tif 000005
【図６】
0005591513.tif 000006
【図７】
0005591513.tif 000007
【図８】
0005591513.tif 000008
【図９】
0005591513.tif 000009
【図１１】
0005591513.tif 000010
【図４】
0005591513.tif 000011
【図１０】
0005591513.tif 000012